(57)【特許請求の範囲】
【請求項１】
シリコン材と抗ウイルス剤を含有する混練材であって、
前記シリコン材がシリコーンゴムであり、前記抗ウイルス剤が水酸化カルシウム粉末であって、
混練材がシリコーンゴム及び水酸化カルシウム粉末を含有してなる混練材の生成方法において、
混練材がシリコーンゴム及び水酸化カルシウム粉末からなり、加硫剤の添加状態下、
水酸化カルシウム粉末の含有量がシリコーンゴムの重量に対した値を有して、シリコーンゴム１ｋｇの重量に対し、５００ｇ〜７２０ｇ重量で、ｐＨが１１から１２の間にある値で当該混練材を生成すること
を特徴とする混練材の生成方法。
【請求項２】
シリコン材と抗ウイルス剤を含有する製練体であって、
前記シリコン材がシリコーンゴムであり、前記抗ウイルス剤が水酸化カルシウム粉末であって、
製練体がシリコーンゴム及び水酸化カルシウム粉末を含有してなる製練体の製作方法において、
製練体がシリコーンゴム及び水酸化カルシウム粉末からなり、加硫剤の添加状態下、
水酸化カルシウム粉末の含有量がシリコーンゴムの重量に対した値を有して、シリコーンゴム１ｋｇの重量に対し、５００ｇ〜６００ｇ重量で、ｐＨが１１から１２の間にある値で当該製練体を製作すること
を特徴とする製練体の製作方法。
【請求項３】
請求項２に記載された製練体の製作方法であって、
全体がボール、棒あるいは板に似た形態に当該製練体を製作すること
を特徴とするボール状、棒状あるいは板状の抗ウイルス性の製練体の製作方法。
【請求項４】
請求項２に記載された製練体での製作方法であって、
全体がドアノブに似た形態をなし、当該ドアノブに嵌め込まれるドアノブ収納空間部を有した当該製練体を製作すること
を特徴とするドアノブを被覆する抗ウイルス性の製練体の製作方法。
【請求項５】
請求項２に記載された製練体の製作方法であって、
全体が携帯電話機に似た形態をなし、当該携帯電話機を収納可能とした袋状部を有した当該製練体を製作すること
を特徴とする携帯電話機を収納可能とした袋状部を有した携帯電話機を被覆する抗ウイルス性の製練体の製作方法。
【請求項６】
請求項２に記載された製練体の製作方法であって、
全体が室内フロアマットあるいは自動車車内フロアマットに似た形態に当該製練体を製作すること
を特徴とする室内フロアマット状あるいは自動車車内フロアマット状の抗ウイルス性の製練体の製作方法。
【請求項７】
シリコン材と抗ウイルス剤を含有する混練材の形成方法であり、
前記シリコン材がシリコーンゴムであり、前記抗ウイルス剤が水酸化カルシウム粉末であって、混練材がシリコーンゴム及び水酸化カルシウム粉末を含有してなる混練材の形成方法において、
混練材がシリコーンゴム及び水酸化カルシウム粉末からなり、加硫剤の添加状態下、
当該水酸化カルシウム粉末の当該混練材における含有量がシリコーンゴムの重量に比較した値で、シリコーンゴム１ｋｇの重量に対し、５００ｇ〜７２０ｇ重量で、ｐＨが１１から１２の間にある値で混練可能環境下、混練すること
を特徴とする混練材の形成方法。
【請求項８】
シリコン材と抗ウイルス剤を含有する製練体の形成方法であり、
前記シリコン材がシリコーンゴムであり、前記抗ウイルス剤が水酸化カルシウム粉末であって、製練体がシリコーンゴム及び水酸化カルシウム粉末を含有してなる製練体の形成方法において、
製練体がシリコーンゴム及び水酸化カルシウム粉末からなり、加硫剤の添加状態下、
当該水酸化カルシウム粉末の当該製練体における含有量がシリコーンゴムの重量に比較した値で、シリコーンゴム１ｋｇの重量に対し、５００ｇ〜６００ｇ重量で、ｐＨが１１から１２の間にある値で混練可能環境下、製練すること
を特徴とする製練体の形成方法。
【発明の詳細な説明】
【技術分野】
【０００１】
本発明は、シリコン・水酸化カルシウム粉体からなる混練材及びシリコン・水酸化カルシウム粉体からなる製練体、及び当該混練材あるいは製練体の形成方法に関する。
【背景技術】
【０００２】
現在、非常に多くの分野に抗菌性グッズが汎用されている。抗ウイルス作用を持つ抗微生物物質の有用性、必要性が広く認識されている。
【０００３】
このような状況下、ドロマイドが抗ウイルス作用を持つ新素材として注目される。
【０００４】
ドロマイドの性状として次のようなことが知られる。
【０００５】
１）ドロマイドは、自然界に無限に存在するカルシウム・マグネシウムの炭酸塩からなる鉱物。菱面体結晶。無色ないし白色半透明。極めて高い安全性を備える。
【０００６】
２）粉状をなし、抗菌力は極めて強い。強力な殺ウイルス効果を持ち、短時間作用させただけで、ウイルスの感染力を効率的に消失させる。新興-再興感染病対策に有効と考えられる。
【０００７】
３）純品は高いｐHを持ち、殺菌のメカニズムを生ずると考えられている。ドロマイトの濃度と菌数変化との間には濃度依存性が見られることが一般文献に報告される。
【０００８】
このような性状を持つドロマイトは、プラスチックへの添加剤として使用されることが
知られ、従来、マスク、フイルタへの応用が提案された。
【０００９】
特許文献１には、ドロマイトを焼成し、その一部を水和して粉末として抗ウイルス剤を生成し、得られた粉末を繊維（織布又は不織布）に保持してマスクを製造することが記載される。
【００１０】
特許文献２には、ドロマイトを含有することを特徴とする抗ウイルス性塗料組成物が記
載される。
【００１１】
特許文献３には、ドロマイトを焼成して水和した後、粉砕して微粒子とすること、シート状物に付着させた微粒子状の抗ウイルス剤の抗ウイルス活性が長時間持続して、シート表面に付着したウイルスがシート内部に取り込まれやすい抗ウイルス剤担持シートが提供されることが記載される。
【００１２】
特許文献４には、ドロマイトのか焼物、又はドロマイトのか焼・消化物を含有する抗菌性があり、床材、幅木、腰壁、壁装材などの建材として利用可能な熱可塑性樹脂製建材が記載される。
【００１３】
特許文献５には、ドロマイト族粉末と角閑石粉末が所定の割合で混合された抗菌性のある複合セラミックスが記載される。
【００１４】
特許文献６には、レーヨン繊維中に酸化アルミニウム、酸化珪素及び酸化マグネシウムを主成分とする無機質抗菌材が1０〜１５重量％混練されている抗菌靴下が記載される。
【００１５】
引用文献７には、オルガノポリシロキサン生ゴム、湿式シリカ、無機系抗菌剤及び硬化剤からなる抗菌性シリコーンゴムが記載される。
【００１６】
特許文献８は、シリコーンゴム組成物１００重量部、水酸化カルシウム０．１〜２．０重量部からなる医療用シリコーンゴム組成物が記載される。シリコーンゴム組成物は、有機過酸化物によるラジカル反応架橋によりゴム状弾性体が形成される。
【先行技術文献】
【特許文献】
【００１７】
【特許文献１】国際公開ＷＯ２００５／０１３６９５号公報
【特許文献２】特開２００７−１０６８７６号公報
【特許文献３】特開２０１２−７２１００号公報
【特許文献４】特開２００６−８９３３５号公報
【特許文献５】特開２００７−１６９１０９号公報
【特許文献６】特開平５−４９６８２号公報
【特許文献７】特開平８−２３９５７７号公報
【特許文献８】特公昭６３−５１７５０５号公報
【発明の概要】
【発明が解決しようとする課題】
【００１８】
特許文献１〜５に記載されるように、鉱物原料としてのドロマイト由来の抗ウイルス剤がマスク、フイルタ、塗料組成物、繊維あるいは担持シート、建材、複合セラミックスに適用応用されることが知られているが、混練材としてシリコン材及びドロマイトを用い、これらを混練してシリコン・ドロマイト混練材を生成し、シリコン・ドロマイト混練材から製練体を形成し、抗ウイルス成形品とすることが知られていない。
【００１９】
特許文献６には、レーヨン繊維中に酸化アルミニウム、酸化珪素及び酸化マグネシウムを主成分とする無機質抗菌材が1０〜１５重量％混練されていることが記載される。レーヨン繊維中に酸化アルミニウム、酸化珪素及び酸化マグネシウムを主成分とする無機質抗菌材が担持される。この文献は、混練材としてシリコン材及びドロマイトを用い、これらを混練してシリコン・ドロマイト混練材を生成し、シリコン・ドロマイト混練材から混合混練状態の製練体を形成することを記載しない。
【００２０】
特許文献７には、無機系抗菌剤を含有する抗菌性シリコーンゴムが記載され、無機系抗菌剤が、抗ウイルス性の焼成ドロマイト水和物であること、そしてシリコーンゴム組成物が抗ウイルス性の混練材であることが記載されない。
【００２１】
特許文献８に記載されるシリコーンゴムは医療用シリコーンゴムであって、抗ウイル性混練材あるいは抗ウイルス性製練体を記載しない。
【００２２】
感染防止の有効な一つの手段として、当該分野の専門家から手を水洗することで各種のウイルスを除去励行することが勧められる。人は、水洗することは水のある家庭あるいは職場その他の施設にいることが必然である。水洗に加えて、家庭あるいは職場内の施設あるいはその他の施設で、人が日常手で接触する部材をウイルス不活性化処理することがウイルス感染に有効手段となる。
【００２３】
この場合、ウイルス不活性化状態を形成するという効果を得るために、ウイルス不活性化部材を人が日常に手で、もしくは他の箇所でしばしば接触する部材に取り付けするなどして配設しておくことが一つの有効手段となる。
配設に際し材料の粉体からウイルス不活性化部材として混練材を形成するために混練操作易さを確保すること、製練体を形成するために製練操作易さを確保するという問題を解決することが求められる。
【００２４】
本発明は、かかる点に鑑み、家庭あるいは職場内の施設あるいはその他の施設で、人が日常に手で、もしくは他の箇所でしばしば接触する部材に取り付けするなどしてウイルス不活性化部材を配設するに際して、材料の粉体からウイルス不活性化部材として混練材を形成するために混練操作易さを確保すること、製練体を形成するために製練操作易さを確保するという問題を解決することを課題とする。
【課題を解決するための手段】
【００２５】
本発明において、不活性化部材形成に使用される材料の粉体は、シリコン材と抗ウイルス剤である。シリコン材と抗ウイルス剤を含有する材料の粉体から水を加えた混練で混練材が形成される。この場合に、
・前記シリコン材がシリコーンゴムであり、前記抗ウイルス剤が水酸化カルシウム粉末であって、
・混練材がシリコーンゴム及び水酸化カルシウム粉末を含有してなる混練材を提供する。
【００２６】
水酸化カルシウムは、消石灰とも呼ばれ、水溶液は石灰水、懸濁液は石灰乳とよばれ、共に強いアルカリ性を示す。
【００２７】
また、シリコン材と抗ウイルス剤を含有する製練体であって、
・前記シリコン材がシリコーンゴムであり、前記抗ウイルス剤が水酸化カルシウム粉末であって、
・混練材がシリコーンゴム及び水酸化カルシウム粉末を含有してなる製練体を提供する。
【００２８】
ここで、水酸化カルシウム粉末にはドロマイト粉末が含まれない。すなわち、水酸化カルシウムにはドロマイトが含まれない。本発明は、ドロマイト粉末を用いず、水酸化カルシウムを成分として用いるが、水酸化カルシウムに第３成分としてドロマイトを含有することを除外しない。混練材あるいは製練体を、水酸化カルシウム粉末を主体として適切な量（重量）をシリコーンゴムに混練することで抗ウイルス性能を向上させた混練材あるいは製練体を形成することができる。
【００２９】
本発明において、混練材中にあるいは製練体中に、シリコーンゴム１ｋｇに対して含有させる水酸化カルシウム粉末の量を特定することを試みた。  
図１は、本発明の抗ウイルス性混練材及び抗ウイルス性製練体を表示するＸ―Ｙ座標図
である。
【００３０】
図１は、シリコーンゴム及び水酸化カルシウム粉末からなるウイルス感染に有効な混練材を形成し、ウイルス不活性化部材の形成し易さ、すなわち製練し易い混練材を確保することができることを示す実験結果を示すＸ―Ｙ座標で示す図である。Ｘ軸は、シリコーンゴム１ｋｇに対して投入されたシリコーンゴム量を重量で示し、Ｙ軸は、混練材あるいは製練体の表面ｐＨ値を示す。表面ｐＨ値は、抗ウイルス性の強さを示す。表面ｐＨ値が高いほど抗ウイルス性の強さは強い。
【００３１】
当該実験は、本件特許出願人によって当該特許出願人の施設、設備を使用してなされ、シリコン原料及びドロマイト粉末は市販の低硬度のものが用いられた。実験室に用いられた温度は、室温（２２．５℃）であった。計量器は、一般的なものが使用された。
【００３２】
＜実験内容＞
シリコン原料混練時にドロマイト粉体を混合混練したときに、保持力を確保することができた例を示す実験
シリコーンゴム１ｋｇに対して水酸化カルシウム粉末１００ｇを混練して混練材を形成した。
シリコーンゴム１ｋｇに対して水酸化カルシウム粉末２００ｇを混練して混練材を形成した。
シリコーンゴム１ｋｇに対して水酸化カルシウム粉末３００ｇを混練して混練材を形成した。
シリコーンゴム１ｋｇに対して水酸化カルシウム粉末４００ｇを混練して混練材を形成した。
シリコーンゴム１ｋｇに対して水酸化カルシウム粉末５００ｇを混練して混練材を形成した。
シリコーンゴム１ｋｇに対して水酸化カルシウム粉末６００ｇを混練して混練材を形成した。
シリコーンゴム１ｋｇに対して水酸化カルシウム粉末７００ｇを混練して混練材を形成した。
シリコーンゴム１ｋｇに対して水酸化カルシウム粉末８００ｇを混練して混練材を形成しようとしたが、混練ができなかった。
【００３３】
実験結果によれば、シリコーンゴム１ｋｇに対して水酸化カルシウム粉末７２０ｇ程度までは混合し製練して混練材を形成することができたが、混練材は、６００ｇを超えると脆く、各分離独立した製練体とすることは困難であった。
【００３４】
したがって、シリコーンゴム１ｋｇに対して水酸化カルシウム粉末７２０ｇまでは混練して混練材を形成することができた。
【００３５】
分離独立した製練体とする場合、シリコーンゴム１ｋｇに対して水酸化カルシウム粉末６００ｇまでは製練して製練体を形成することができた。
【００３６】
この実験結果に、水酸化カルシウム粉末量に依存するウイルス不活性化有効下方ラインとウイルス不活性化有効上方ラインで形成されるウイルス不活性化領域を加えると、図１に示される図が構成される。
【００３７】
図１は、Ｘ―Ｙ軸座標軸になる図である。Ｘ―Ｙ軸座標軸図内に、ウイルス不活性化領域が示される。
【００３８】
ここで、シリコーンゴム１ｋｇに対して水酸化カルシウム粉末を所定の重量を、混練可能環境下、混練して混練材として形成されたものを抗ウイルス性の混練材（以下、混練材という。）といい、混練材から成形品原型に各分離独立させ、混練材の内、成形品成形に最良な範囲である最良な実施可能な範囲にある混練材を抗ウイルス性の製練体（以下、製練体という。）という。混練材あるいは製練体を成形品成形するに際しては、混練可能環境の加熱状態下、加硫処理による硬化処理がなされる。
【００３９】
混練可能領域が、混練可能領域が混練可能長さＬ１で、製練可能領域が製練可能長さＬ２で、抗ウイルス性能を考慮したときに、実施可能な混練材形成長さｌ１で、実施可能な製練体形成長さｌ２で示される。混練困難領域が、Ｌ１を延長した領域に、製練困難領域がＬ２を延長した領域に示される。混練材及び製練体のいずれもがビジネス上、製品として取り扱われ得る。
【００４０】
図１で、
Ｘ軸：シリコーンゴム１ｋｇに対して水酸化カルシウム粉末量を重量で示す軸。
【００４１】
Ｙ軸：製練体あるいは混練材の表面ｐＨ値を示す軸。
Ｈ：座標上で、実験結果で得られたプロットを結んで得られた曲線状の線図
Ａ域：線図Ｈ内混練長で、混練材形成域
Ｂ域：線図Ｈ内製練長で、製練体形成域
Ｃ域：線図Ｈ内混練長外方で混練材形成困難域
Ｄ域：ウイルス不活性有効下方ラインＭのｐＨ値１１及びウイルス不活性有効上方ラインＮのｐＨ値１２で区画されるウイルス不活性域（抗ウイルス領域）
Ｅ域：Ａ域及びＤ域で区画されるウイルス不活性混練材域
Ｆ域：Ｂ域及びＤ域で区画されるウイルス不活性製練体域
Ｇ域：Ｃ域及びＤ域で区画されるウイルス不活性域・混練材形成困難域
Ｌ１：混練可能長
Ｌ２：製練可能長
ｌ１：実施可能な混練材形成可能長
ｌ２：実施可能な製練長形成可能長
この実験結果から、・混練材における水酸化カルシウム粉末の含有量がシリコーンゴムの重量で、混練可能な値で、抗ウイルスとして有効なｐＨが11〜１２に範囲にある、シリコーンゴム１ｋｇの重量に対し、５００ｇ〜７２０ｇ重量である混練材が提供される。
【００４２】
また、・製練体における水酸化カルシウム粉末の含有量がシリコーンゴムの重量で、製練可能な値で、抗ウイルスとして有効なｐＨが11〜１２に範囲にある、シリコーンゴム１ｋｇの重量に対し、５００ｇ〜６００ｇ重量である製練体が提供される。
【００４３】
よって、シリコン材と抗ウイルス剤を含有する製練体であって、
・前記シリコン材がシリコーンゴムであり、前記抗ウイルス剤が水酸化カルシウム粉末であり、製練体がシリコーンゴム及び水酸化カルシウム粉末を含有してなり、
・当該水酸化カルシウム粉末の当該製練体における含有量がシリコーンゴムの重量に対した値であって、当該対比重量値が、当該シリコーンゴム及び当該水酸化カルシウム粉末を製練可能で、当該製練体のｐＨが予め定めたウイルス不活性有効下方値と予め定めたウイルス不活性有効上方値の範囲のｐＨが11〜１２に範囲にある重量値で、５００ｇ〜６００ｇ重量であることを特徴とする製練体が提供される。
【００４４】
水酸化カルシウム粉末の含有量７２０ｇを超えて混練するとき、混練が困難であった。水酸化カルシウム粉末の含有量６００ｇを超えて混練するとき、作業にかなりの時間を要し、成型時に保持力が弱くなり、切断しやすい現象がみられたが混練可能であった。
【００４５】
成形品を形成には、製練体が用いられる。
【００４６】
抗ウイルス性混練材あるいは抗ウイルス性製練体の形成に当たっては、抗ウイルス性混練材あるいは抗ウイルス性製練体に、必要に応じて、ドロマイト、炭酸カルシウム、炭酸カルシウム、炭酸マグネシウム、酸化マグネシウムの化学成分を第３成分として含有させることができる。
【発明の効果】
【００４７】
本発明によれば、シリコーンゴム及び水酸化カルシウムを主体として形成され、シリコーンゴム１ｋｇに対して水酸化カルシウム粉末が５００ｇ〜７２０ｇ、特に５００ｇ〜６００ｇ混練あるいは製練されて、混練性あるいは製練性に優れた抗ウイルス性を呈する混練材あるいは製練体を提供することができる。
【００４８】
抗ウイルス性を呈する混練材あるいは製練体は、衛生マスクのインナーシートに用いて、あるいは押圧体に用いて、例えば手のひらに付着した各種のウイルスを除去する目的のために使用を可能とする。例えば柔軟性のある抗ウイルス性のドアノブ被覆体を形成することができる。また、ボール状体、棒状体あるいは板状体を形成し、外部環境における活動中にあっても手持ちができ、手のひらに付着した各種のウイルスを有効に除去してウイルス感染防止を有効に行い得るようにすることができる。
【００４９】
これによって、外部における活動中にあっても各種のウイルスによる感染防止を有効に行い得る。
【図面の簡単な説明】
【００５０】
【図１】本発明の抗ウイルス性混練材及び抗ウイルス性製練体を表示するＸ―Ｙ座標図。
【図２】本発明の実施例になる、鉱物原料としてのドロマイト由来の抗ウイルス剤を含有した抗ウイルス性混練材を生成するミキサーの構成を示す図。
【図３】抗ウイルス性混練材から抗ウイルス性製練体が形成されることを示す図。
【図４】抗ウイルス性製練体を形成するための各種の型の構造を示す図。
【図５】抗ウイルス性のボール状製練体を示す図。
【図６】抗ウイルス性の棒状製練体を示す図。
【図７】抗ウイルス性の板状製練体を示す図。
【図８】抗ウイルス性のドアノブ被覆製練体を示す図。
【図９】抗ウイルス性の携帯電話機被覆製練体を示す図。
【図１０】抗ウイルス性の室内フロアマット状製練体及び自動車車内フロアマット状製練体を示す図。
【発明を実施するための形態】
【００５１】
以下、本発明の実施例を図面に基づいて説明する。
【００５２】
図１で、混練材が練り状態のシリコーンゴム及び水酸化カルシウム粉末を含有してなる混練材又は製練体形成の基本構成について説明した。
【００５３】
練り状態のシリコーンゴムは、シリコーンパウダーから生成される。シリコーンパウダーは、潤滑性や衝撃吸収性、光拡散性、耐熱性など、シリコーンの優れた特性を併せ持った高性能な粉体であって、プラスチックや各種ゴム、塗料、インキ、コーテイング剤といったさまざまな製品に添加することにより、これらの材質にシリコーンならではの優れた特性を付与する。
【００５４】
図２は、本発明の実施例になる、抗ウイルス剤を含有した抗ウイルス性混練材を形成するミキサーの構成を示す図である。
【００５５】
柔軟性のあるシリコン材（例えば、上述した低硬度―中硬度のシリコーンゴム）、抗ウイルス剤として水酸化カルシウム粉末及び必要に応じて第３成分が準備される。
【００５６】
図２において、ミキサー１は、横置きされた円筒状の混練筒２、この混練筒２の入口側である上流側に設けられた基体原料としてのシリコン材（シリコーンゴム）投入口部３、この混練筒２の出口側に設けられた混練材取り出し口部４、この混練筒２の内部に横方向に設置された回転軸５、この回転軸の周囲に設けた攪拌スクリュー６、この攪拌スクリュー６の上流側に設けた送り羽根７、この攪拌スクリュー６の下流側に設けた送り羽根８、回転軸５に回転力を付与する駆動源としてのモータ９、抗ウイルス剤としての水酸化カルシウム粉体を投入するための水酸化カルシウム投入口部１０及び水酸化カルシウム投入管１１が形成される。必要に応じて第３成分が水酸化カルシウム投入口部１０の下流の混合部１３で混合され、混練される。
【００５７】
準備された練り状態のシリコーンゴムがシリコン材投入口部３から混練筒２に投入される。
【００５８】
水酸化カルシウム粉末が水酸化カルシウム投入口部１０及び抗ウイルス剤投入管１１を経て混練筒２に投入される。加硫剤が加硫剤投入口１４から混練筒２に投入される。
【００５９】
混練筒２の内部には、シリコン材投入口部３に面し、送り羽根７が設けられ、投入シリコン材を混練する領域Aに搬送部２１が、水酸化カルシウム投入管１１、加硫剤投入口１４に面した領域Bに練り状態のシリコーンゴムと水酸化カルシウム粉末と加硫剤を混合混練する混練部２２が、そして下流の混練材取り出し口部４に面し、送り羽根８が設けられた領域Cに送給部２３が形成される。
【００６０】
投入された練り状態のシリコーンゴム、水酸化カルシウム粉体は、加硫剤の添加状態下、混練部２２で、例えば１４０―１７０°の加熱下で混練に要する時間混練され、混練状態の混練材２４が生成される。
【００６１】
加硫剤は、加熱状態下、混練材を硬化させる作用を呈する。したがって、混練材は、硬化され得る状態にあって、シリコーンゴム及び水酸化カルシウム粉体が混練されて混合状態にある成形材である。シリコーンゴム及び水酸化カルシウム粉体の一部が化学反応しても、成形された混練材あるいは製練体の抗ウイルス性を阻害することはない。
【００６２】
シリコン材の典型的な例としては、シリコーンゴム（共和工業株式会社製）が知られる。
【００６３】
シリコーンゴムとしては、低硬度シリコーンゴム、中硬度シリコーンゴム、高硬度シリコーンゴムが知られる。本発明には、低硬度シリコーンゴムが好んで用いられる。低硬度シリコーンゴムで柔らかい伸びと密着特性の成形品を製造できる。
【００６４】
シリコーンゴムは、オルガノポリシキロサンにシリカ系充填剤を配合したものが一般的とされ、充填剤としてはフュームドシリカ、沈降性シリカ、石英粉末、けいそう土などが代表的なものとして挙げられる。
【００６５】
シリコーンゴム（共和工業株式会社製）は、
１°〜２０°：低硬度
５°の場合  ：耳たぶのような柔らかさを持つ。半透明、黒色。着色され得る。
【００６６】
１０°の場合  ：肌と似た硬さを持つ。半透明、黒色。着色され得る。ブレンド可。
【００６７】
２０°の場合  ：半透明、黒色。機能製品に用いられる。
【００６８】
３０°〜７０°：一般硬度（中硬度）
８０°〜９０°：高硬度
と分類される。
【００６９】
本実施例にあっては、硬度５°〜２５°あるいは５°〜４０°内の低硬度シリコーンゴムあるいは低硬度―中硬度シリコーンゴムが採用される。
【００７０】
低硬度シリコーンゴムの特徴：
・柔軟性に富んでいる。元の形状に戻る。
【００７１】
・表面のタック感が強く、自己密着性が強い。
【００７２】
・伸び率が非常に高い。
【００７３】
等の特徴を持つ。
【００７４】
混練部２２では、固体と固体との混練がなされ、混練状態の混練材を生成する特徴がある。
【００７５】
生成された混練材２４は、混練材取り出し口部４からミキサー外部に連続して排出される。
【００７６】
混練材取り出し口部４の近辺に型３１が設けられる。
【００７７】
型３１は、混練材２４からボール状製練体、棒状製練体あるいは板状製練体を形成するための型であり、ボール体状、棒体状あるいは板体状の窪み３２を備える。
【００７８】
混練材２４が型３１のボール体、棒体あるいは板体状の窪み３２に流し込まれ、所定時間保持され、冷却される。
【００７９】
上述したように、シリコーンゴム１ｋｇに対して水酸化カルシウム粉末を所定の重量を混練したときに、混練して混練材として形成されたものを混練材といい、混練材から成形品原型に各分離独立させ、混練材の内、成形品成形に最良な範囲である最良な実施可能な範囲にある混練材を製練体という。
【００８０】
シリコン材と抗ウイルス剤を含有する混練材であって、
・前記シリコン材がシリコーンゴムであり、前記抗ウイルス剤が水酸化カルシウム粉末であって、
・混練材がシリコーンゴム及び水酸化カルシウム粉末を含有してなり、
・当該当該混練材における水酸化カルシウム粉末の含有量がシリコーンゴムの重量に対して適切な値（重量）を有して、シリコーンゴム１ｋｇの重量に対し、５００ｇ〜７２０ｇ重量である混練材が生成される。
【００８１】
また、  シリコン材と抗ウイルス剤を含有する製練体であって、
・前記シリコン材がシリコーンゴムであり、前記抗ウイルス剤が水酸化カルシウム粉末であって、
・製練体がシリコーンゴム及び水酸化カルシウム粉末含有してなり、
・当該製練体における水酸化カルシウム粉末の含有量がシリコーンゴムの重量に対して適切な値（重量）を有して、シリコーンゴム１ｋｇの重量に対し、５００ｇ〜６００ｇ重量であること
を特徴とする製練体が生成される。
【００８２】
混練材中で、水酸化カルシウム粉末重量が所定の量に特定された混練材が幅広い成形品の原料に適した製練体となる。
【００８３】
混練材は、例えば混練材を粒状物質にして不織布あるいは織布上に、もしくは不織布中にあるいは織布中に担持させてシートにして抗ウイルス性のインナーシートを形成し、衛生マスクの内部に挟持させる用途、あるいは多孔性の薄いフイルタシート状にした抗ウイルス性のフイルタとしての用途がある。
【００８４】
製練体は、シリコーンゴム及び水酸化カルシウムを含有するボール状製練体、棒状製練体あるいは板状製練体であって、全体がボール、棒あるいは板に似た形態をなす柔軟性のある抗ウイルス性のハンド用のボール状抗ウイルス製練体、棒状抗ウイルス製練体あるいは板状抗ウイルス製練体、ドアノブ被覆抗ウイルス製練体あるいは携帯電話機被覆抗ウイルス製練体を形成することができる。
【００８５】
図２に、ミキサー１が、横置きされた例が示されたが、竪型配置とすることができる。
【００８６】
図３は、混練材から抗ウイルス性製練体が形成されることを示す図である。
【００８７】
型３１は、製練体２５から成形品、例えばボール状抗ウイルス製練体、棒状抗ウイルス製練体あるいは板状抗ウイルス製練体、ドアノブ被覆抗ウイルス製練体あるいは携帯電話機被覆抗ウイルス製練体を形成するための型であり、X軸Y軸で形成される座標上の面に規則正しく整列した複数の窪み３２を備える。混練材が抗ウイルス製練体とされて窪み３２に流し込まれ、所定時間保持され、冷却され、成形品が製作される。
【００８８】
混練材２４は、混練材取り出し口部４から型３１に投入される。混練材取り出し口部４に混練材切り分け手段２６が設けられ、連続して生成された混練材取り出し口部４は切断され、製練体２５とされる。すなわち製練体２５は、混練材２４から成型されたものである。
【００８９】
型３１は、矢印で示されるようにX軸及びY軸方向に移動可能とされる。移動は、ミキサー１との関係で相対的である。
【００９０】
一つ一つの独立した製練体２５が型３１に形成された窪み３２に一つ一つに投入される。
【００９１】
窪み３２に流し込まれた製練体２５は、所定時間保持され、室温まで冷却され、一つ一つの成形品としての製品とされる。
【００９２】
図４は、製練体を形成するための各種の型の構造を示す図である。
【００９３】
図３示す型３１についての各種の型３１の構造が示される。型は、合わせ面を中央として相似の上方型と下方型との組み合わせになり、図４には下方型が示される。上方型と下方型との組み合わせによって双方の間には用途に応じた空間部が形成され、この空間部を充填するようにして製練体が流し込み路（図示せず）から流し込まれる。各種の型３１を利用して、混練材２４から切り取られた製練体２５から各種の製品が製作される。
【００９４】
図４（ａ）は、製練体２５から、柔軟性のある抗ウイルス性の手のひらで接触用のボール体を形成する型３１を示す。
【００９５】
X軸Y軸で形成される座標上の面に規則正しく整列した複数の窪み３２を備える。窪み３２は、半球体形状をなす。上方型と下方型とが組み合わされ、窪みの組み合わせで形成された空間部に製練体２５が流し込まれ、所定時間保持され、冷却され、成形品である柔軟性のある抗ウイルス性の手のひらで接触用のボール体が製作される。
【００９６】
図４（ｂ）は、製練体２５から、柔軟性のある抗ウイルス性の手のひらで接触用の棒体を形成する型３１を示す。
【００９７】
X軸Y軸で形成される座標上の面に規則正しく整列した複数の窪み３２を備える。窪み３２は、棒が長手方向に半分にされた半円形断面を持つ形状をなす。上方型と下方型とが組み合わされ、窪みの組み合わせで形成された空間部に製練体２５が流し込まれ、所定時間保持され、冷却され、成形品である柔軟性のある抗ウイルス性の手ひらで接触用の棒状製練体が製作される。
【００９８】
図４（ｃ）は、製練体２５から、柔軟性のある抗ウイルス性の手のひらで接触用の製練体を形成する他の型３１を示す。
【００９９】
型３１は、X軸Y軸で形成される座標上の面に規則正しく整列した複数の窪み３２を備える。窪み３２は、板状形状をなす。上方型と下方型とが組み合わされ、窪みの組み合わせで形成された空間部に製練体２５が流し込まれ、所定時間保持され、冷却され、成形品である柔軟性のある抗ウイルス性の手のひらで接触用の板状製練体が製作される。
【０１００】
図４（ｄ）は、製練体２５から、柔軟性のある抗ウイルス性の手のひらで接触用のハンドノブ被覆製練体を形成する型３１を示す。
【０１０１】
型３１は、上面に１個もしくは整列した複数の窪み３２を備える。ここでは１個の窪みが設けられた例が示される。窪み３２は、ドアノブ状形状をなす。型３１には、ドアノブ状形状の窪みの中央部に配置される中子３３が備えられる。中子３３は外方向きに複数の突起３４を備え、一部が窪み内面に接する。上方型と下方型とが組み合わされ、中子３３を持つ窪みの組み合わせで形成された空間部に製練体２５が流し込まれ、所定時間保持され、冷却され、成形品である柔軟性のある抗ウイルス性の手のひらで接触用のドアノブ被覆状製練体が製作される。
【０１０２】
図４（e）は、製練体２５から、柔軟性のある抗ウイルス性の手のひらで接触用の携帯電話機被覆状製練体を形成する型３１を示す。
【０１０３】
型３１は、上面に１個もしくは整列した複数の窪み３２を備える。ここでは１個の窪みが設けられた例が示される。窪み３２は、携帯電話機状形状をなす。型３１には、携帯電話機状形状の窪みの中央部に配置され、携帯電話機状形状の中子３６が備えられる。中子の一部が窪みの内面に接する。上方型と下方型とが組み合わされ、中子３３を持つ窪みの組み合わせで形成された空間部に製練体２５が流し込まれ、所定時間保持され、冷却され、成形品である柔軟性のある抗ウイルス性の手のひらで接触用の携帯電話機被覆状製練体が製作される。
【０１０４】
図５から図９は、柔軟性のある抗ウイルス性の手のひらに接触して効果のある成形品である製品の例を具体的に示す図である。
【０１０５】
図５、抗ウイルス性のボール状製練体を示す図である。
【０１０６】
この例の場合、ボールは球状をなす。球状としては、硬式野球ボールあるいはゴルフボール形状、ミカン形状、丸形おもちゃ形状等の身近ななじみの形態に模することができる。
【０１０７】
図５（ａ）は、抗ウイルス性の手のひらに接触するボール状製練体を示し、図４（ｂ）は、形成されたボール状製練体１００（１００A）が人間の手のひらで握られている状態を示す。
【０１０８】
図４（ａ）に示される型３１が用いられて柔軟性のある抗ウイルス性のボール状製練体１００（１００A）が形成される。
【０１０９】
柔軟性のある抗ウイルス性のボール状製練体１００（１００A）は、全体がボールに似た形態をなして、シリコン材及びドロマイトの混練材からなり、当該混練材が柔軟性の内部とドロマイト外方露出の表面部（表面）からなって、当該ドロマイト外方露出の表面部が抗ウイルス性を呈し、人間の手のひら４０に握られて外方からの力の作用があると、全体の形態を変えながら柔軟性を保持する。
【０１１０】
ボール状製練体１００（１００A）は、柔軟性を備えているので手のひらで握られ、押圧されると、手のひらに接触用のボール状製練体１００（１００A）の表面の手のひらへの接触面積が押圧前の接触面積に比べて増大する。抗ウイルス作用面積が増大する。この状態にあっても、ボール状製練体１００（１００A）は、全体の形態を変えながら柔軟性を保持し、手のひらにフイットする。
【０１１１】
ボール状製練体１００（１００A）は、抗菌作用面積が増大した抗ウイルス性能によって手のひらへの接触で、手のひらに付着したウイルス菌を死滅させる。これによって、手のひらに付着したウイルスが手のひらから除去されたことになる。
【０１１２】
外方からの力を作用させると、手のひらに接触用のボール状製練体１００（１００A）の表面の手のひらへの接触面積が増大するので、手のひらに付着したウイルスを手のひらから除去することが効果的になされる。
【０１１３】
ボール状製練体１００（１００A）は、柔軟性を備えているので、外力を加えることで、元のボール形状に戻すことができ、繰り返して用いられ得る。
【０１１４】
洗浄水の使用の上で便宜でない環境下でも用いられ得、例えば電車に乗ってつり革に掴まったようなとき、乗車中にあるいは降車したとき直ちに除菌操作を行うことができる。
【０１１５】
図５（ｃ）に示されるように、球状に替えて楕円形球状、すなわちラグビー状あるいは卵状の形状をなすボール状製練体１００（１００A）が用いられ得る。
【０１１６】
手のひらでボールを握る関係で、ボール状製練体１００（１００A）の大きさは、野球ボールの大きさ以下で、ピンポン玉の大きさ以上であることが推奨される。手のひらにボール状製練体１００（１００A）が接触するとは、手のひらで握り得る大きさの範囲にあることを意味する。
【０１１７】
図５（ｃ）に示さるボール状製練体１００（１００A）の大きさは、１例として長手方向に、５０ｍｍ、横方向に３０ｍｍ、他の例として７８ｍｍ、横方向に４４ｍｍが採用された。
【０１１８】
ボール状製練体１００（１００A）の中央部に固形材を内蔵させることができる。
【０１１９】
図６は、抗ウイルス性の棒状製練体を示す図である。
【０１２０】
図６（ａ）は、抗ウイルス性のハンド接触用の棒状製練体を示し、図６（ｂ）は、形成された棒状製練体１００（１００B）が人間の手のひらで握られている状態を示す。球状としては、硬式野球バット、あるいはゴルフクラブ形状、ボールペン形状、棒形おもちゃ形状等の身近になじみの形態に模することができる。
【０１２１】
図４（ｂ）に示される型３１が用いられて柔軟性のある抗ウイルス性の棒状製練体１００（１００B）が形成される。
【０１２２】
柔軟性のある抗ウイルス性の棒状製練体１００（１００B）は、全体が棒に似た形態をなして、シリコーンゴム及び水酸化カルシウムを主体とした製練体からなり、当該製練体が柔軟性の内部と水酸化カルシウム外方露出の表面部（表面）からなって、当該水酸化カルシウム外方露出の表面部が抗ウイルス性を呈し、人間の手に握られて外方からの力の作用があると、全体の形態を変えながら柔軟性を保持する。そして容易に元の形状に戻され得る。
【０１２３】
棒状製練体１００（１００B）は、柔軟性を備えているので手のひらで握られ、押圧されると、棒状製練体１００（１００B）の表面の手のひらへの接触面積が増大する。この状態にあっても、棒状製練体１００（１００B）は、全体の形態を変えながら柔軟性を保持する。
【０１２４】
棒状製練体１００（１００B）は、その抗菌性性能によって手のひらへの接触で、手のひらに付着したウイルス菌を死滅させる。これによって、手のひらに付着したウイルスが手のひらから除去されたことになる。
【０１２５】
外方からの力を作用させると、棒状製練体１００（１００B）表面の手のひらへの接触面積が増大するので、手のひらに付着したウイルスが手のひらからのウイルスの除去が効果的になされる。
【０１２６】
棒状製練体１００（１００B）は、柔軟性を備えているので、外力を加えることで、元の棒形状に戻すことができ、繰り返して用いられ得る。
【０１２７】
洗浄水の便宜のあるところでない環境下でも用いられ得、例えば電車に乗ってつり革に掴まったようなとき、乗車中にあるいは降車したとき直ちにウイルスを除去する操作を行うことができる。
【０１２８】
棒状製練体１００（１００B）には、円筒形にした棒状製練体が含まれる。また、棒状製練体１００（１００B）には、中心部に固体状の心棒を挿入した棒状製練体が含まれる。
【０１２９】
図７は、抗ウイルス性の板状製練体を示す図である。
【０１３０】
図７（ａ）は、抗ウイルス性の板状製練体を示し、図７（ｂ）は、形成された板状製練体１００（１００C）が人間の手のひらで握られている状態を示す。
【０１３１】
図４（ｃ）に示される型３１が用いられて柔軟性のある抗ウイルス性の板状製練体１００（１００C）が形成される。
【０１３２】
柔軟性のある抗ウイルス性の板状製練体１００（１００C）は、全体が板に似た形態をなして、シリコーンゴム及び水酸化カルシウムの製練体からなり、当該製練体が柔軟性の内部と水酸化カルシウム外方露出の表面部（表面）からなって、当該水酸化カルシウム外方露出の表面部が抗ウイルス性を呈し、人間の手に握られて外方からの力の作用があると、全体の形態を変えながら柔軟性を保持する。
【０１３３】
板状製練体１００（１００C）は、柔軟性を備えているので手のひらで握られ、押圧されると、板状製練体１００（１００C）の表面の手のひらへの接触面積が増大する。この状態にあっても、板状製練体１００（１００C）は、全体の形態を変えながら柔軟性を保持する。
【０１３４】
板状製練体１００（１００C）は、その抗ウイルス性能によって手のひらへの接触で、手のひらに付着したウイルスを死滅させる。これによって、手のひらに付着したウイルスが手のひらから除去されたことになる。
【０１３５】
外方からの力を作用させると、板状製練体１００（１００C）表面の手のひらへの接触面積が増大するので、手のひらに付着したウイルスを手のひらからの除去することが効果的になされる。
【０１３６】
板状製練体１００（１００C）は、柔軟性を備えているので、外力を加えることで、元の棒形状に戻すことができ、繰り返して用いられ得る。
【０１３７】
洗浄水の使用の上で便宜でない環境下でも用いられ得、例えば電車に乗ってつり革に掴まったようなとき、乗車中にあるいは降車したとき直ちにウイルスを除去する操作を行うことができる。
【０１３８】
以上のように、全体がボール、棒あるいは板に似た形態をなして、混練材が主成分のシリコン材及び副成分の水酸化カルシウムを含有し、抗ウイルス性を呈し、前記シリコーンゴム及び水酸化カルシウムの混練で生成された製練体になり、全体の形態を変えながらボール体、棒体あるいは板体の形態を保持し及び柔軟性を保持して、手のひら接触されて、表面が押圧されると当該表面の手のひらへの接触面積が押圧作用前に比べて増大することを特徴とする柔軟性のある抗ウイルス性の手のひらで接触用のボール状製練体、棒状製練体あるいは板状製練体が形成される。
【０１３９】
図８は、柔軟性のある抗ウイルス性の手のひらに接触して効果のある成形品であるドアノブ被覆製練体を示す図である。
この例の場合、ドアノブ被覆製練体は、長手方向に細い筒状の形状をなす。筒状部とすることで、内側におけるドアノブ表面のウイルス除去及び外側において手のひら付着のウイルスを除去する抗ウイルス性能が期待できる。
【０１４０】
図８（ａ）は、成形された抗ウイルス性のドアノブ被覆製練体を示す写真であり、図８（ｂ）は、形成されたドアノブ被覆製練体１００（１００D）が装着されるドアノブの例を示す。図８（ｂ）には、先端解放のドアノブが示される。
【０１４１】
図４（ｄ）に示される型３１が用いられて柔軟性のある抗ウイルス性のドアノブ被覆製練体１００（１００D）が形成される。
【０１４２】
ドアノブ被覆製練体１００（１００D）は、手のひら接触に用いられる表面確保のための体積を有し、ドアノブ４１を収納可能とする筒状部４２を有する。
【０１４３】
図８（ａ）に示さるドアノブ被覆製練体１００（１００D）の大きさは、１例として長手方向に、１４２ｍｍ、横方向に最太部で，取っ手部径２１ｍｍが採用された。
【０１４４】
柔軟性のある抗ウイルス性のドアノブ被覆製練体１００（１００Ｄ）は、全体がドアノブに似た形態をなして、シリコーンゴム及び水酸化カルシウムの混練材からなり、当該製練体が柔軟性の内部と水酸化カルシウム外方露出の表面部（表面）からなって、当該水酸化カルシウム外方露出の表面部が抗ウイルス性を呈し、人間の手に握られて外方からの力の作用があると、全体の形態を変え、接触面積を増大させながら柔軟性を保持する。
【０１４５】
ドアノブ被覆製練体１００（１００D）は、柔軟性を備えているので手のひらで握られ、押圧されると、ドアノブ被覆製練体１００（１００D）の表面の手のひらへの接触面積が増大する。この状態にあっても、ドアノブ被覆製練体１００（１００D）は、全体の形態を変えながら柔軟性を保持する。
【０１４６】
ドアノブ被覆製練体１００（１００D）は、その抗ウイルス性能によって手のひらへの接触で、手のひらに付着したウイルスを死滅させる。これによって、手のひらに付着したウイルスが手のひらから除去されたことになる。
【０１４７】
外方からの力を作用させると、ドアノブ被覆製練体１００（１００D）表面の手のひらへの接触面積が増大するので、手のひらに付着したウイルスが手のひらからの除去が効果的になされる。
【０１４８】
ドアノブ被覆製練体１００（１００D）は、柔軟性を備えているので、外力を加えることで、元の形状に戻すことができ、繰り返して用いられ得る。
【０１４９】
洗浄水の便宜のあるところでない環境下でも用いられ得、例えば電車に乗ってつり革に掴まったようなとき、乗車中にあるいは降車したとき直ちにウイルスを除去する操作を行うことができる。
【０１５０】
図８（ｃ）は、成形された突起型のドアノブに適用されるドアノブ被覆製練体を示す。
【０１５１】
図８（ｃ）に示されるように、この例の場合、ドアノブ被覆製練体は、長手方向と直径方向の長さがほぼ等しい筒状の形状をなす筒体４２で形成される。筒体４２は、図で、長手方向の左右方に孔４３，４４を持つ。筒体４２の内部は、空間部４５となる。
【０１５２】
図８（ｄ）は、で表面を回転することで開放する突起型のドアノブ４１を示す。
【０１５３】
突起型のドアノブ４１にドアノブ被覆製練体１００（１００Ｄ）の筒体４２が被覆されることで、筒内に突起型のドアノブ４１が配設される。これで、ドアノブ被覆製練体１００（１００D）が突起型のドアノブ４１に被覆して配設される。
【０１５４】
手のひらでドアノブを握る関係で、ドアノブ被覆製練体１００（１００D）の大きさは、ドアノブの大きさに対して１０〜２０％程度大きさであることが推奨される。ドアノブ被覆製練体１００（１００Ｄ）に接触するとは、手のひらで握り得る大きさの範囲にあることを意味する。
【０１５５】
図８（ｃ）に示さるドアノブ被覆製練体１００（１００D）の大きさは、１例として長手方向の筒体長さ４３ｍｍ、孔４３の径３４ｍｍ、孔４４の径３８ｍｍが採用された。
【０１５６】
以上のように、全体がドアノブに似た形態をなして、混練材が主成分のシリコーンゴム及び副成分の水酸化カルシウムからなり、抗ウイルス性を呈し、前記シリコーンゴム及び水酸化カルシウムの混合混練で生成された製練体になり、当該製練体がドアノブを収納しドアノブに嵌め込まれるドアノブ収納空間部を有し、外形の形態を変えながら全体が携帯電話機に似た形態を保持し及び柔軟性を保持し、手のひらに接触されて、表面が押圧されると当該表面の手のひらへの接触面積が押圧作用前に比べて増大することを特徴とする柔軟性のある抗ウイルス性の手のひらで接触用のドアノブ被覆製練体が形成される。
【０１５７】
図９は、抗ウイルス性の携帯電話機被覆製練体を示す図である。
この例の場合、携帯電話機被覆製練体は、携帯電話機を包む包袋状の形状をなす。
【０１５８】
図９（ａ）は、抗ウイルス性の携帯電話機被覆製練体を示し、図８（ｂ）は、形成された携帯電話機被覆製練体１００（１００E）が装着される携帯電話機の例を示す。
【０１５９】
図４（e）に示される型３１が用いられて柔軟性のある抗ウイルス性の携帯電話機被覆製練体１００（１００E）が形成される。
【０１６０】
携帯電話機被覆製練体１００（１００E）は、手のひら接触に用いられる体積を有し、携帯電話機を当該携帯電話機カバーと共に収納可能とする袋状部５２を有する。袋状部とすることで、内側における携帯電話機表面のウイルス除菌及び外側において手のひら付着のウイルスを除去する抗ウイルス性能が期待できる。
【０１６１】
図４（e）に示される型３１が用いられて柔軟性のある抗ウイルス性の携帯電話機被覆製練体１００（１００E）が形成される。
【０１６２】
携帯電話機被覆製練体１００（１００E）は、手のひら接触に用いられる体積を有し、携帯電話機を当該携帯電話機カバーと共に収納可能とする袋状部５２を有する。袋状部とすることで、内側における携帯電話機表面のウイルス除菌及び外側において手のひら付着のウイルス除菌になる抗菌性能が期待できる。
【０１６３】
図９（ｂ）に示さる携帯電話機被覆製練体１００（１００E）の大きさは、１例として長手方向に、１５０ｍｍ、横方向に９０ｍｍが採用された。
【０１６４】
柔軟性のある抗ウイルス性の携帯電話機被覆製練体１００（１００E）は、全体が携帯電話機に似た形態をなして、シリコーンゴム及び水酸化カルシウムの製練体からなり、当該製練体が柔軟性の内部とドロマイト外方露出の表面部（表面）からなって、当該ドロマイト外方露出の表面部が抗ウイルス性を呈し、人間の手に握られて外方からの力の作用があると、全体の形態を変え、接触面積を増大させながら柔軟性を保持する。
【０１６５】
携帯電話機被覆製練体１００（１００E）は、柔軟性を備えているので手のひらで握られ、押圧されると、携帯電話機被覆製練体１００（１００Ｅ）の表面の手のひらへの接触面積が増大する。この状態にあっても、携帯電話機被覆製練体１００（１００E）は、全体の形態を変えながら柔軟性を保持する。
【０１６６】
携帯電話機被覆製練体１００（１００E）は、その抗菌性性能によって手のひらへの接触で、手のひらに付着したウイルス菌を死滅させる。これによって、手のひらに付着したウイルスが手のひらから除去されたことになる。
【０１６７】
外方からの力を作用させると、携帯電話機被覆製練体１００（１００E）表面の手のひらへの接触面積が増大するので、手のひらに付着したウイルスを手のひらから除去することが効果的になされる。
【０１６８】
携帯電話機被覆製練体１００（１００E）は、柔軟性を備えているので、外力を加えることで、元の形状に戻すことができ、繰り返して用いられ得る。
【０１６９】
洗浄水の使用の上で便宜でない環境下でも用いられ得、例えば電車に乗ってつり革に掴まったようなとき、乗車中にあるいは降車したとき直ちにウイルスを除去する操作を行うことができる。
【０１７０】
手のひらで携帯電話機を握る関係で、携帯電話機被覆製練体１００（１００E）の大きさは携帯電話機の大きさに対して１０〜２０％程度大きさであることが推奨される。携帯電話機被覆製練体１００（１００E）に接触するとは、手のひらで握り得る大きさの範囲にあることを意味する。
【０１７１】
以上のように、全体が携帯電話機に似た形態をなして、混練材が主成分のシリコーンゴム及び副成分の水酸化カルシウムからなり、抗ウイルス性を呈し、前記シリコン材及び前記ドロマイトの混練で生成された製練体になり、当該製練体が携帯電話機を当該携帯電話機カバーと共に収納可能とする袋状部を有し、外形の形態を変えながら全体が携帯電話機に似た形態を保持し及び柔軟性を保持し、手のひらに接触されて、表面が押圧されると当該表面の手のひらへの接触面積が作用前に比べて増大することを特徴とする柔軟性のある抗ウイルス性の携帯電話機被覆製練体が形成される。
【０１７２】
図１０は、抗ウイルス性の室内フロアマット状製練体及び自動車車内フロアマット状製練体を示す図である。
【０１７３】
図１０（ａ）は、抗ウイルス性の室内フロア状製練体を示し、図１０（ｂ）は、形成された室内フロア状製練体１００（１００Ｆ）に人間の足が載置されている状態を示し、柔軟性のある抗ウイルス性で、人間の足に接触して効果のある成形品である室内フロア状製練体を示す。
【０１７４】
図１０（ｃ）は、抗ウイルス性の自動車車内フロア状製練体を示し、図１０（ｄ）は、形成された自動車車内フロア状製練体１００（１００Ｇ）に靴が載置されている状態を示し、柔軟性のある抗ウイルス性で、靴に接触して効果のある成形品である自動車車内フロア状製練体を示す。
【０１７５】
図４に示される型３１が用いられて柔軟性のある抗ウイルス性の室内フロア状製練体１００（１００Ｆ）あるいは自動車車内フロア状製練体１００（１００Ｇ）が形成される。
【０１７６】
図１０（ａ）において、柔軟性のある抗ウイルス性の室内フロア状製練体１００（１００Ｆ）は、全体が室内フロア板に似た形態をなして、シリコーンゴム及び水酸化カルシウムの製練体からなり、当該製練体が柔軟性の内部と水酸化カルシウム外方露出の表面部（表面）からなって、当該水酸化カルシウム外方露出の表面部が抗ウイルス性を呈し、図１０（ｂ）に示されるように人間の足５２が載せられて押圧されると、その形態を変え、接触面積を増大させながら柔軟性を保持する。
【０１７７】
室内フロア状製練体１００（１００Ｆ）は、柔軟性を備えているので足で押圧されると、室内フロア状製練体１００（１００Ｆ）の表面の足底表面への接触面積が増大する。この状態にあっても室内フロア状製練体１００（１００Ｆ）は、形態を変えながら柔軟性を保持する。
【０１７８】
室内フロア状製練体１００（１００Ｆ）は、その抗菌性性能によって足底への接触で、足底に付着したウイルス菌を死滅させる。これによって、足底に付着したウイルスが足から除去されたことになる。
【０１７９】
外方からの力を作用させると室内フロア状製練体１００（１００Ｆ）表面の足底への接触面積が増大するので、足に付着したウイルスの除去が効果的になされる。
【０１８０】
室内フロア状製練体１００（１００Ｆ）は、柔軟性を備えているので、外力を加えることで、元の棒形状に戻すことができ、繰り返して用いられ得る。
【０１８１】
洗浄水の使用の上で便宜でない環境下でも用いられ得、例えば室内でテレビ観戦しているようなとき、ウイルスを除去する操作を行うことができる。
【０１８２】
図１０（ｃ）において、柔軟性のある抗ウイルス性の自動車車内フロア状製練体１００（１００Ｇ）は、周辺に飾りスカート５３を備えたプレート上に載置される。自動車車内フロア状製練体１００（１００Ｇ）は、全体が自動車車内フロア板に似た形態をなして、シリコーンゴム及び水酸化カルシウムの製練体からなり、当該製練体が柔軟性の内部と水酸化カルシウム外方露出の表面部（表面）からなって、当該水酸化カルシウム外方露出の表面部が抗ウイルス性を呈し、図１０（ｄ）に示されるように靴５４が載置されて押圧されると、その形態を変え、接触面積を増大させながら柔軟性を保持する。
【０１８３】
自動車車内フロア状製練体１００（１００Ｇ）は、柔軟性を備えているので足で押圧されると、自動車車内フロア状製練体１００（１００Ｇ）の表面の足底表面への接触面積が増大する。この状態にあっても自動車車内フロア状製練体１００（１００Ｇ）は、形態を変えながら柔軟性を保持する。
【０１８４】
自動車車内フロア状製練体１００（１００Ｇ）は、その抗菌性性能によって足底への接触で、足底に付着したウイルス菌を死滅させる。これによって、足底に付着したウイルスが足から除去されたことになる。
【０１８５】
外方からの力を作用させると自動車車内フロア状製練体１００（１００Ｇ）表面の足底への接触面積が増大するので、足に付着したウイルスの除去が効果的になされる。
【０１８６】
自動車車内フロア状製練体１００（１００Ｇ）は、柔軟性を備えているので、外力を加えることで、元の棒形状に戻すことができ、繰り返して用いられ得る。
【０１８７】
洗浄水の使用の上で便宜でない環境下でも用いられ得、例えば自動車車内で運転手の脇に乗っているようなとき、ウイルスを除去する操作を行うことができる。
【０１８８】
以上のように、シリコン材と抗ウイルス剤を含有する混練材の形成方法であって、
・前記シリコン材がシリコーンゴムであり、前記抗ウイルス剤が水酸化カルシウム粉末であって、混練材がシリコーンゴム及び水酸化カルシウム粉末からなり、
・当該水酸化カルシウム粉末の当該混練材における含有量がシリコーンゴムの重量に比較した値で、シリコーンゴム１ｋｇの重量に対し、５００ｇ〜７２０ｇ重量で混練する混練材の形成方法が形成される。
【０１８９】
さらに、シリコン材と抗ウイルス剤を含有する製練体であって、
・前記シリコン材がシリコーンゴムであり、前記抗ウイルス剤が水酸化カルシウム粉末であって、
・製練体がシリコーンゴム及び水酸化カルシウム粉末含有してなり、
・当該製練体における水酸化カルシウム粉末の含有量がシリコーンゴムの重量に対した値を有して、シリコーンゴム１ｋｇの重量に対し、５００ｇ〜６００ｇ重量であること
を特徴とする製練体が形成される。
【０１９０】
以上のように、シリコン材と抗ウイルス剤を含有する室内フロアマットあるいは自動車車内フロアマット状製練体であって、
全体が室内フロアマットあるいは自動車車内フロアマットに似た形態をなして、混練材が主成分のシリコーンゴム及び副成分の水酸化カルシウムからなり、抗ウイルス性を呈し、前記シリコーンゴム及び水酸化カルシウムの混練で生成された製練体になり、人間の足あるいは靴に接触して表面が押圧されると、柔軟性を保持し、当該人間の足あるいは靴への接触面積が押圧作用前に比べて増大することを特徴とする室内フロアマットあるいは自動車車内フロアマット状製練体が形成される。
【０１９１】
シリコン材と抗ウイルス剤を含有する室内フロアマットあるいは自動車車内フロアマット状の製練体であって、
混練材として主成分のシリコン材及び副成分のドロマイトを準備し、抗ウイルス性を呈し、前記シリコーンゴム及び水酸化カルシウムを混練し、押圧体、例えば手のひらに接触されて、表面が押圧されると、柔軟性を保持し、当該表面の手のひらへの接触面積が押圧作用前に比べて増大する製練体を形成することを特徴とする抗ウイルス性の押圧体状の製練体の形成方法が形成される。
【０１９２】
また、製練体を型に入れ、全体がボール、棒あるいは板に似た形に形成し、全体の形態を変えながらボール体、棒体あるいは板体の形態を保持し及び柔軟性を保持して、手のひらに接触されて、表面が押圧されると当該表面の手のひらへの接触面積が押圧作用前に比べて増大する製練体を形成することを特徴とする柔軟性のある抗ウイルス性の手のひらに接触用のボール状、棒状あるいは板状製練体の形成方法が形成される。
【０１９３】
また、シリコン材と抗ウイルス剤を含有する室内フロアマットあるいは自動車車内フロアマット状の製練体であって、
製練体を型に入れ、全体がドアノブに似た形に形成し、外形の形態を変えながら柔軟性を保持して、手のひらに接触されて、表面が押圧されると当該表面の手のひらへの接触面積が押圧作用前に比べて増大する製練体を形成することを特徴とする抗ウイルス性のドアノブ被覆製練体の形成方法が形成される。
【０１９４】
また、シリコン材と抗ウイルス剤を含有する室内フロアマットあるいは自動車車内フロアマット状の製練体であって、
製練体を型に入れ、全体が携帯電話機に似た形に形成し、外形の形態を変えながら全体が携帯電話機に似た形態を保持し及び柔軟性を保持し、手のひら接触されて、表面が押圧されると当該表面の手のひらへの接触面積が押圧作用前に比べて増大する製練体を形成することを特徴とする柔軟性のある抗ウイルス性の携帯電話機被覆製練体の形成方法が形成される。
【０１９５】
抗ウイルス性の効果を十分に発揮させるためには、水酸化カルシウムが成形体である製品の表面により多く露出した表面積増大状態にすることが好ましいが、長期間に亘って手のひらへの接触する機能を発現するために製練体を形成し、保持力を確保することが不可欠である。
【０１９６】
本実施例によれば、
抗ウイルス性を呈する、柔軟性のある抗ウイルス性のハンド接触用の、例えば手のひらに接触させて効果のある混練材あるいは製練体を提供することができる。
【０１９７】
抗ウイルス性能向上のために接触面積の増大が可能な柔軟性のある材料が用いられること、例えば手のひらに付着した各種のウイルスを除去する目的のために使用可能とすること、例えば柔軟性のある抗ウイルス性ボール状体、棒状体あるいは板状体を形成し、外部環境における活動中にあっても手持ちができ、手のひらに付着した各種のウイルスを有効に除去してウイルス感染防止を有効に行い得るようにすることができる。
【０１９８】
これによって、外部における活動中にあっても各種のウイルスによる感染防止を有効に行い得る。例えば、水酸化カルシウムになる抗ウイルス性の柔軟性のある抗ウイルス性のハンド用のボール形状、棒形状あるいは板形状の製練体の形成に適用応用できる。
【符号の説明】
【０１９９】
１…ミキサー、２…横置きされた円筒状の混練筒、３…混練筒２の入口側である上流側に設けられたシリコン材投入口部、４…混練筒２の出口側に設けられた混練材取り出し口部、５…混練筒２の内部に横方向に設置された回転軸、６…回転軸の周囲に設けた攪拌スクリュー、７…攪拌スクリュー６の上流側に設けた送り羽根、８…攪拌スクリュー６の下流側に設けた送り羽根、９…回転軸５に回転力を付与する駆動源としてのモータ、１０…水酸化カルシウム粉末投入口部、１１…水酸化カルシウム投入管、１４…加硫剤投入口、２１…搬送部、２２…混練部、２３…供給部、２４…混練材、２５…製練体、３１…型、３２…窪み、４０…手のひら、４２…筒状部、５２…袋状部、１００（１００A、１００B、１００C、１００D、１００E、１００Ｆ，１００Ｇ）…柔軟性のある抗ウイルス性のハンド接触用のボール体、棒体、板体ドアノブ被覆製練体あるいは携帯電話機被覆製練体。
【要約】
【課題】家庭あるいは職場内の施設あるいはその他の施設で、人が手で接触する部材をウイルス不活性化処理することでウイルス感染に有効手段を提供し、ウイルス不活性化部材の形成し易さ、すなわちウイルス不活性化部材及びこれを担持するシリコン材を用いる場合に製錬易くする。
【解決手段】製錬体が、シリコーンゴム及び水酸化カルシウム（ドロマイトを含まず。）粉末を含有してなり、混練されたシリコーンゴム及び当該水酸化カルシウム粉末を含有し、当該製錬体における水酸化カルシウム粉末の含有量がシリコーンゴムの重量に対した値を有して、シリコーンゴム１ｋｇの重量に対し、５００ｇ〜６００ｇ重量である。
【選択図】図１【図１】
0006953043.tif 000002
【図２】
0006953043.tif 000003
【図３】
0006953043.tif 000004
【図４】
0006953043.tif 000005
【図５】
0006953043.tif 000006
【図６】
0006953043.tif 000007
【図７】
0006953043.tif 000008
【図８】
0006953043.tif 000009
【図９】
0006953043.tif 000010
【図１０】
0006953043.tif 000011